(57)【要約】      （修正有）【課題】電極−電解質膜接合体の製造するための転写シート及びその製造方法を提供する。【解決手段】基材１の一方面に撥水層２を介して触媒層３が形成して転写シートとする。撥水層と触媒層との間に、撥水層を構成する材料と同一の材料及び前記触媒層を構成する材料と同一の材料の混合物からなる中間層４が形成されていてもよく、基材と撥水層との間に離型層が形成されていてもよい。転写シートは、例えば、基材の一方面に撥水層を形成させ、該撥水層の上に触媒層を形成させることにより製造される。【選択図】図２
2010257987.tif 000002
【特許請求の範囲】
【請求項１】
基材の一方面に撥水層を介して触媒層が形成された、触媒層−電解質膜積層体製造用転写シートであって、
前記触媒層が、触媒粒子を担持させた炭素粒子及び水素イオン伝導性高分子電解質を含有し、
前記撥水層が、カーボン粒子、撥水性材料、及び前記触媒層に含有される水素イオン伝導性高分子電解質と同一の水素イオン伝導性高分子電解質を含有する、
転写シート。
【請求項２】
前記撥水層と触媒層との間に中間層が形成された転写シートであって、前記中間層が前記撥水層を構成する材料と同一の材料及び前記触媒層を構成する材料と同一の材料の混合物からなる、請求項１に記載の転写シート。
【請求項３】
基材と撥水層との間に離型層が形成されている請求項１又は２に記載の転写シート。
【請求項４】
基材の一方面に撥水層を介して触媒層が形成された、触媒層−電解質膜積層体製造用転写シートを製造する方法であって、
カーボン粒子、撥水性材料、及び水素イオン伝導性高分子電解質を含有する撥水層形成用ペースト組成物を調製する工程、
基材の一方面に前記ペースト組成物を塗布することにより、撥水層を形成させる工程、及び
該撥水層の上に、触媒粒子を担持させた炭素粒子、及び前記撥水層に含有される水素イオン伝導性高分子電解質と同一の水素イオン伝導性高分子電解質を含有する触媒層を形成させる工程
を含む、転写シートの製造方法。
【請求項５】
前記撥水層と前記触媒層の間に中間層を形成させる工程を備えた、請求項４に記載の転写シートの製造方法。
【請求項６】
前記撥水層を形成させるに先立ち、基材の一方面に離型層を形成させる工程を備えた、請求項４又は５に記載の転写シートの製造方法。
【請求項７】
請求項１〜３のいずれかに記載の転写シートを用いて製造される触媒層−電解質膜積層体。
【発明の詳細な説明】
【技術分野】
【０００１】
本発明は、触媒層−電解質膜積層体を製造するための転写シート及びその製造方法に関する。
【背景技術】
【０００２】
燃料電池は、電解質膜の両面に触媒層を配置し、水素と酸素の電気化学反応により発電する発電するシステムであり、発電時に発生するのは水のみである。従来の内燃機関と異なり、二酸化炭素等の環境負荷ガスを発生しない為、次世代のクリーンエネルギーシステムとして注目されている。
【０００３】
固体高分子型燃料電池は、電解質膜層として水素イオン伝導性高分子電解質膜を用い、その両面に触媒層を配置し、次いでその両面に電極基材を配置し、更にこれをセパレータで挟んだ構造をしている。電解質膜層の両面に触媒層を配置し、次いでその両面に電極基材を配置したもの（即ち、電極基材／触媒層／電解質膜／触媒層／電極基材の層構成のもの）は、電極−電解質膜接合体と称されている。
【０００４】
電気化学反応は、三相界面と呼ばれる電解質、反応ガス、触媒との界面で起こると考えられている。燃料電池運転中に、酸化剤極側で生成した水により触媒表面が覆われ、反応ガスが触媒表面に到達できない現象をフラッデイングと呼び、この現象が電池反応の阻害要因となっている。
【０００５】
このフラッデイングを防止するためには、電極に撥水性を付与し、生成水を電極から速やかに排出することが有効である。
【０００６】
電極に撥水性を付与する技術は、例えば、特許文献１、特許文献２等に開示されている。  特許文献１は、撥水材となるポリテトラフルオロエチレン（ＰＴＦＥ）系粒子の分散液に気孔率８０％のカーボンペーパーを浸漬し、焼成することにより得られるカーボンシートに触媒を担持した固体高分子電解質型燃料電池用電極を開示している。
【０００７】
特許文献２は、電極基材（カーボンペーパー）の表面にプラズマ処理により活性化したフルオロカーボン系材料のガスを接触させ、電極表面に撥水性フッ化物皮膜を形成させた電極を開示している。
【０００８】
しかしながら、特許文献１及び特許文献２に記載されている電極は、種々の欠点を有している。
【０００９】
特許文献１の電極は、電極内部まで撥水材が均一に充填されず、電極表面に撥水材が集中して存在しているので、電極内部に生成水が滞留し、フラッディング現象の発生を有効に防止できない。また、撥水材は絶縁性を有しているので、電極表面への撥水材の集中により、電気抵抗が大きくなる恐れがある。
【００１０】
特許文献２の電極は、プラズマ処理のために特殊な装置を必要とするため、大量生産が難しく、コストの面からも工業用途には適していない。
【００１１】
更に、特許文献１の電極及び特許文献２の電極は、いずれも電極基材（カーボンペーパー）が多孔質であるために、触媒層の均一な塗工が難しく、それ故これらの電極を用いて得られる燃料電池は、電池として要望されている性能を備えていない。
【先行技術文献】
【特許文献】
【００１２】
【特許文献１】特開平７−１３０３７４号公報
【特許文献２】特開平７−２７００５２号公報
【発明の概要】
【発明が解決しようとする課題】
【００１３】
本発明は、上記欠点のない電極−電解質膜接合体の製造するための転写シート及びその製造方法を提供することを課題とする。
【課題を解決するための手段】
【００１４】
本発明者は、上記課題を解決するために鋭意研究を重ねてきた。その結果、基材に撥水層を介して触媒層が形成された触媒層−電解質膜積層体製造用転写シートを用い、該転写シートの触媒層が電解質膜面に対面するように配置し、加圧した後、該転写シートの基材を剥離することにより、所望の触媒層−電解質膜積層体を製造できることを見い出した。本発明は、斯かる知見に基づき完成されたものである。
【００１５】
本発明は、下記１〜７に示す触媒層−電解質膜積層体製造用転写シート、その製造方法及び触媒層−電解質膜積層体を提供する。
１．  基材の一方面に撥水層を介して触媒層が形成された、触媒層−電解質膜積層体製造用転写シートであって、
前記触媒層が、触媒粒子を担持させた炭素粒子及び水素イオン伝導性高分子電解質を含有し、
前記撥水層が、カーボン粒子、撥水性材料、及び前記触媒層に含有される水素イオン伝導性高分子電解質と同一の水素イオン伝導性高分子電解質を含有する、
転写シート。
２．  前記撥水層と触媒層との間に中間層が形成された転写シートであって、前記中間層が前記撥水層を構成する材料と同一の材料及び前記触媒層を構成する材料と同一の材料の混合物からなる、上記１に記載の転写シート。
３．  基材と撥水層との間に離型層が形成されている上記１又は２に記載の転写シート。
４．  基材の一方面に撥水層を介して触媒層が形成された、触媒層−電解質膜積層体製造用転写シートを製造する方法であって、
カーボン粒子、撥水性材料、及び水素イオン伝導性高分子電解質を含有する撥水層形成用ペースト組成物を調製する工程、
基材の一方面に前記ペースト組成物を塗布することにより、撥水層を形成させる工程、及び
該撥水層の上に、触媒粒子を担持させた炭素粒子、及び前記撥水層に含有される水素イオン伝導性高分子電解質と同一の水素イオン伝導性高分子電解質を含有する触媒層を形成させる工程
を含む、転写シートの製造方法。
５．  前記撥水層と前記触媒層の間に中間層を形成させる工程を備えた、上記４に記載の転写シートの製造方法。
６．  前記撥水層を形成させるに先立ち、基材の一方面に離型層を形成させる工程を備えた、上記４又は５に記載の転写シートの製造方法。
７．  上記１〜３のいずれかに記載の転写シートを用いて製造される触媒層−電解質膜積層体。
【００１６】
触媒層−電解質膜積層体製造用転写シート
本発明の一実施態様である触媒層−電解質膜積層体製造用転写シートは、基材に撥水層を介して触媒層が形成されている。
【００１７】
本発明の他の実施態様である触媒層−電解質膜積層体製造用転写シートは、基材に形成された撥水層と触媒層との間に、中間層が形成されている。
【００１８】
本発明の触媒層−電解質膜積層体製造用転写シートの一例を図１及び図２に示す。
【００１９】
図１に示す本発明転写シートは、基材１の一方面に撥水層２が形成され、該撥水層２の上に触媒層３が形成されている。
【００２０】
図２に示す本発明転写シートは、基材１の一方面に形成された撥水層２と触媒層３との間に、中間層４が形成されている。この中間層４は、撥水層２を構成する材料と同一の材料及び触媒層３を構成する材料と同一の材料の混合物からなる。
【００２１】
基材
基材としては、例えば、ポリイミド、ポリエチレンテレフタレート、ポリパルバン酸アラミド、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレート等の高分子フィルムを挙げることができる。
【００２２】
また、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等の耐熱性樹脂を用いることもできる。
【００２３】
更に、基材は、高分子フィルム以外にアート紙、コート紙、軽量コート紙等の塗工紙、ノート用紙、コピー用紙等の非塗工紙であってもよい。
【００２４】
基材の厚さは、取り扱い性及び経済性の観点から、通常６〜１００μｍ程度、好ましくは６〜３０μｍ、より好ましくは６〜１５μｍ程度とするのがよい。
【００２５】
従って、基材としては、安価で入手が容易な高分子フィルムが好ましく、ポリエチレンテレフタレート等がより好ましい。
【００２６】
撥水層
撥水層は、カーボン粒子及び撥水性材料を含有する。
【００２７】
基材と触媒層との間に撥水層を設けることにより、撥水層と触媒層との接触が良好になり、電気的な接触抵抗が小さくなる。また、触媒層平面に対して反応ガスを均一に供給でき、且つ余剰の加湿水を速やかに撥水層から排出することができる。
【００２８】
カーボン粒子としては、公知のカーボン粒子を広く使用することができる。この中でも、導電性を有するカーボン粒子が好適である。このような導電性を有するカーボン粒子としては、例えば、アセチレンブラック、ケッチェンブラック、カーボンナノチューブ、フラーレン等が挙げられる。カーボン粒子の一次粒子径は、１０〜１００ｎｍ程度がよい。
【００２９】
撥水性材料としては、撥水性を有している限り公知のものを広く使用することができる。これらの中でも、含フッ素系樹脂が好ましく、例えば、ポリビニルデンフルオライド（ＰｖｄＦ）、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリクロロトリフルオロエチレン（ＰＣＴＦＥ）等が挙げられる。
【００３０】
撥水層には、カーボン粒子１重量部に対して、撥水性材料が、通常０．０５〜０．６重量部程度、好ましくは０．２〜０．５重量部程度の割合で含まれているのがよい。
【００３１】
基材に撥水層を形成するに当っては、カーボン粒子及び撥水性材料を適当な溶剤に混合、分散してペースト状にしておき、形成される撥水層が所望の膜厚になるように、このペーストを公知の方法に従い基材に塗布するのがよい。
【００３２】
溶剤としては、例えば、各種アルコール類、各種エーテル類、各種ジアルキルスルホキシド類、水又はこれらの混合物等が挙げられる。
【００３３】
ペーストの塗布方法としては、特に限定されるものではなく、例えば、ナイフコータ、バーコーター、スプレー、ディップコータ、スピンコーター、ロールコーター、ダイコーター、カーテンコーター、スクリーン印刷等の一般的な方法を適用できる。
【００３４】
斯かるペーストを塗布した後、乾燥することにより、撥水層が形成される。乾燥温度は、通常４０〜１００℃程度、好ましくは６０〜８０℃程度である。乾燥時間は、乾燥温度にもよるが、通常５分〜２時間程度、好ましくは３０分〜１時間程度である。
【００３５】
撥水層の厚さは、通常０．５〜２０μｍ程度、好ましくは５〜１０μｍ程度である。
【００３６】
触媒層
触媒層は公知のものである。
【００３７】
触媒層は、触媒粒子を担持させた炭素粒子及び水素イオン伝導性高分子電解質を含有する。
【００３８】
触媒粒子を担持させた炭素粒子は、公知である。触媒粒子としては、例えば、白金、白金化合物が挙げられる。白金化合物としては、例えば、ルテニウム、パラジウム、ニッケル、モリブデン、イリジウム、鉄等からなる群より選ばれる少なくとも１種の金属と白金との合金が挙げられる。触媒粒子の平均粒子径は、１〜５μｍ程度がよい。
【００３９】
水素イオン伝導性高分子電解質は、公知である。水素イオン伝導性高分子電解質としては、例えば、パーフルオロスルホン酸系のフッ素イオン交換樹脂が挙げられる。
【００４０】
パーフルオロスルホン酸系のフッ素イオン交換樹脂の具体例としては、例えば、テトラフルオロエチレンに基づく重合単位と、スルホン酸基（−ＳＯ3Ｈ）及びカルボン酸基（−ＣＯＯＨ）からなる群より選ばれた少なくとも１種の官能基を有するパーフルオロビニルエーテルに基づく重合単位とを含む共重合体等を例示することができる。
【００４１】
触媒層には、触媒担持炭素粒子を基準にして、水素イオン伝導性高分子電解質が３３〜３００重量％程度（好ましくは４０〜２５０重量％程度）の割合で含まれているのがよい。
【００４２】
撥水層に触媒層を形成するに当たっては、触媒粒子を担持させた炭素粒子及び水素イオン伝導性高分子電解質を適当な溶剤に混合、分散してペースト状にしておき、形成される触媒層が所望の膜厚になるように、このペーストを公知の方法に従い撥水層に塗布するのがよい。
【００４３】
溶剤としては、例えば、各種アルコール類、各種エーテル類、各種ジアルキルスルホキシド類、水又はこれらの混合物等が挙げられる。
【００４４】
ペーストの塗布方法としては、特に限定されるものではなく、例えば、ナイフコータ、バーコーター、スプレー、ディップコータ、スピンコーター、ロールコーター、ダイコーター、カーテンコーター、スクリーン印刷等の一般的な方法を適用できる。
【００４５】
斯かるペーストを塗布した後、乾燥することにより、触媒層が形成される。乾燥温度は、通常４０〜１００℃程度、好ましくは６０〜８０℃程度である。乾燥時間は、乾燥温度にもよるが、通常５分〜２時間程度、好ましくは３０分〜１時間程度である。
【００４６】
触媒層の厚さは、通常１０〜５０μｍ程度、好ましくは１５〜３０μｍ程度がよい。
【００４７】
中間層
本発明においては、撥水層２と触媒層３との間に、中間層４を形成させることができる。
【００４８】
中間層を形成させることにより、撥水層と触媒層との密着性を向上させることができる。また、触媒層中及び中間層で生成した水は、撥水層だけでなく中間層の撥水性材料により速やかに排出できる。
【００４９】
中間層４は、撥水層２を構成する材料と同一の材料及び触媒層３を構成する材料と同一の材料の混合物からなる。即ち、中間層４は、カーボン粒子、撥水性材料、触媒粒子を担持させた炭素粒子及び水素イオン伝導性高分子電解質を含有する。
【００５０】
中間層には、撥水層２を構成する材料（カーボン粒子及び撥水性材料）に対して、触媒層３を構成する材料（触媒粒子を担持させた炭素粒子及び水素イオン伝導性高分子電解質）が、通常３３〜３００重量％、好ましくは４０〜２５０重量％の割合で含まれているのがよい。
【００５１】
撥水層に中間層を形成するに当たっては、所定量のカーボン粒子、撥水性材料、触媒粒子を担持させた炭素粒子及び水素イオン伝導性高分子電解質を適当な溶剤に混合、分散してペースト状にしておき、形成される中間層が所望の膜厚になるように、このペーストを公知の方法に従い撥水層に塗布するのがよい。
【００５２】
溶剤としては、例えば、各種アルコール類、各種エーテル類、各種ジアルキルスルホキシド類、水又はこれらの混合物等が挙げられる。
【００５３】
ペーストの塗布方法としては、特に限定されるものではなく、例えば、ナイフコータ、バーコーター、スプレー、ディップコータ、スピンコーター、ロールコーター、ダイコーター、カーテンコーター、スクリーン印刷等の一般的な方法を適用できる。
【００５４】
斯かるペーストを塗布した後、乾燥することにより、中間層が形成される。乾燥温度は、通常４０〜１００℃程度、好ましくは６０〜８０℃程度である。乾燥時間は、乾燥温度にもよるが、通常５分〜２時間程度、好ましくは３０分〜１時間程度である。
【００５５】
中間層の厚さは、通常１０〜１００μｍ程度、好ましくは１５〜３０μｍ程度である。
【００５６】
離型層
本発明においては、基材１と撥水層２との間に、離型層５を形成させることができる。
【００５７】
離型層を形成させることにより、電解質膜への撥水層の転写を確実に行うことができる。
【００５８】
離型層５は、例えば、ワックスから構成される。ワックスとしては、具体的には、石油系ワックス、植物系ワックス、動物系ワックス、鉱物系ワックス、合成系ワックス等を挙げることができる。本発明で用いられるワックスには、例えば、Ｃ16〜Ｃ32の脂肪酸とアルコールとのエステルが包含される。本発明において、これらワックスは、１種単独で又は２種以上混合して使用される。
【００５９】
本発明で用いられるワックスは、好ましくは融点が６０〜１４０℃、より好ましくは融点が６０〜１００℃の範囲にあるのがよい。
【００６０】
本発明において、好ましいワックスは植物系ワックスであり、より好ましいワックスはカルナウバワックス、カンデリラワックス等である。
【００６１】
離型層は、公知のフッ素系樹脂でコーティングされたプラスチックフィルム（例えば、ポリエチレンテレフタレート等のフィルム）からなっていてもよい。
【００６２】
離型層の厚さは、通常０．１〜３μｍ程度、好ましくは０．５〜１μｍ程度がよい。
【００６３】
基材上に離型層を形成させるに当たっては、所望の層厚になるように、上記ワックスを公知の方法に従い塗布するのがよい。また、塗布作業を容易にするために、ワックスを適当な溶剤に溶解又は分散して溶液又はエマルジョン液の形態で使用してもよい。塗布方法としては、特に限定されるものではなく、例えば、ナイフコーター、バーコーター、スプレー、ディップコーター、スピンコーター、ロールコーター、ダイコーター、カーテンコーター、スクリーン印刷等の一般的な方法を適用できる。
【００６４】
また、基材上に離型層を構成する成分を公知の方法で押出することにより、基材上に離型層を形成させることもできる。
【００６５】
触媒層−電解質膜積層体
本発明の触媒層が積層された電解質膜（触媒層−電解質膜積層体）は、例えば、本発明転写シートの触媒層面が電解質膜面に対面するように転写シートを配置し、加圧した後、該転写シートの基材を剥離することにより製造される。この操作を２回繰り返すことにより、触媒層面が電解質膜の両面に積層された触媒層−電解質膜積層体が製造される。
【００６６】
作業性を考慮すると、触媒層面を電解質膜の両面に同時に積層するのがよい。この場合には、例えば、本発明の転写シートの触媒層面が電解質膜の両面に対面するように転写シートを配置し、加圧した後、該転写シートの基材を剥離すればよい。
【００６７】
使用される電解質膜は公知のものである。電解質膜の膜厚は通常２０〜２５０μｍ程度、好ましくは２０〜８０μｍ程度である。電解質膜の具体例としては、デュポン社製の「Ｎａｆｉｏｎ」膜、旭硝子（株）製の「Ｆｌｅｍｉｏｎ」膜、旭化成（株）製の「Ａｃｉｐｌｅｘ」膜、ゴア（Ｇｏｒｅ）社製の「ＧｏｒｅＳｅｌｅｃｔ」膜等が挙げられる。
【００６８】
加圧レベルは、転写不良を避けるために、通常０．５〜２０Ｍｐａ程度、好ましくは１〜１０Ｍｐａ程度がよい。また、この加圧操作の際に、転写不良を避けるために加圧面を加熱するのが好ましい。加熱温度は、電解質膜の破損、変性等を避けるために、通常２００℃以下、好ましくは１５０℃以下がよい。
【００６９】
このようにして得られる本発明の触媒層−電解質膜積層体の一例を図３及び図４に示す。
【００７０】
図３に示す本発明の触媒層−電解質膜積層体は、電解質膜６の両面に触媒層３が形成され、更にそれらの上に撥水層２が形成されている。
【００７１】
図４に示す本発明の触媒層−電解質膜積層体は、電解質膜６の両面に触媒層３が形成され、更にそれらの上に中間層４及び撥水層２が形成されている。
【００７２】
本発明転写シートに離型層が含まれている場合、離型層は、転写により基材と共に撥水層から剥離される。
【００７３】
電極−電解質膜接合体
本発明の電極−電解質膜接合体は、触媒層−電解質膜積層体の両面に電極基材を配置し、加圧することにより製造される。
【００７４】
電極基材は公知であり、燃料極、空気極を構成する電極基材を使用できる。
【００７５】
加圧レベルは、通常０．１〜１００Ｍｐａ程度、好ましくは５〜１５Ｍｐａ程度がよい。この加圧操作の際に、加熱するのが好ましく、加熱温度は通常１２０〜１５０℃程度でよい。
【発明の効果】
【００７６】
本発明の転写シートを使用することにより、触媒層−電解質膜積層体及び電極−電解質膜接合体を容易に製造することができる。触媒層−電解質膜積層体及び電極−電解質膜接合体の製造に特殊な装置を必要としないため、大量生産が容易であり、工業的に有利である。
【００７７】
本発明の転写シートを使用して製造される電極−電解質膜接合体は、電極に撥水性が均一に付与されているので、電池反応により生成する水を電極から速やかに排出することができ、フラッデイングを有効に防止することができる。
【００７８】
本発明の転写シートを使用すれば、電極基材（カーボンペーパー）が多孔質であっても、均一な触媒層の形成が容易であり、それ故、本発明の電極−電解質膜接合体を使用すれば、優れた電池性能を備えた高品質の燃料電池を製造することができる。
【図面の簡単な説明】
【００７９】
【図１】図１は、本発明の触媒層−電解質膜積層体製造用転写シートの一例を示す断面図である。
【図２】図２は、本発明の触媒層−電解質膜積層体製造用転写シートの他の一例を示す断面図である。
【図３】図３は、本発明の触媒層−電解質膜積層体の一例を示す断面図である。
【図４】図４は、本発明の触媒層−電解質膜積層体の他の一例を示す断面図である。
【発明を実施するための形態】
【００８０】
以下に実施例及び比較例を掲げて、本発明をより一層明らかにする。
【００８１】
実施例１
(1) 撥水層形成用ペーストの調製：
一次粒子径４０ｎｍ程度の炭素粒子（ケッチェンブラック、商品名：ＥＣ、ライオン社製）を撥水剤（商品名：ＫＰ−８０１Ｍ、信越シリコーン社製）に１時間浸漬し、その後９０℃で１時間乾燥させることにより、粒子表面に撥水化処理を施した。この撥水化処理した炭素粒子１００ｍｇ及び２０ｗｔ％のナフィオン溶液（商品名：Ｎａｆｉｏｎ  ＳＥ２００４２、ＤｕＰｏｎｔ社製、溶剤：１−プロパノール）５ｇを、１−プロパノール１ｇに混合し、撥水層形成用ペーストを調製した。
【００８２】
(2) 撥水層の形成：
ポリエチレンテレフタレート（ＰＥＴ）フィルム（商品名：Ｅ３１２０、東洋紡績（株）製、厚さ１２μｍ）の一方面上に、上記(1)で調製した撥水ペーストを、ドクターブレードにより乾燥後の厚さが１０μｍとなるように塗布し、これを大気雰囲気中９０℃で３０分乾燥し、撥水層を形成した。
【００８３】
(3) 触媒層形成用ペーストの調製：
白金担持炭素１０ｇ（商品名：ＴＥＣ１０Ｅ５０Ｅ、田中貴金属工業製、Ｐｔ：５０ｗｔ％）及び５ｗｔ％ナフィオン溶液（商品名：ＤＥ５２０、Ｄｕｐｏｎｔ社製、溶剤：プロパノール）１００ｇを分散機にて攪拌混合することにより、触媒層形成用ペーストを調製した。
【００８４】
(4) 触媒層の形成：
上記(2)で形成した撥水層上に、上記(3)で調製した触媒層形成用ペーストを、ドクターブレードにより乾燥後の厚さが２０μｍとなるように塗布し、これを大気雰囲気中９０℃で３０分乾燥し、触媒層を形成した。
【００８５】
以上のようにして、ＰＥＴフィルム／撥水層／触媒層からなる本発明転写シート（この転写シートを以下「転写シートＡ」という）を製造した。
【００８６】
実施例２
触媒層形成用ペーストの調製：
白金ルテニウム合金を担持した炭素１０ｇ（商品名：ＴＥＣ６１Ｅ５４、田中貴金属工業製、ＰｔＲｕ５３．３ｗｔ％）及び５ｗｔ％ナフィオン溶液（商品名：ＤＥ５２０、Ｄｕｐｏｎｔ社製、溶剤：プロパノール）１００ｇを分散機にて攪拌混合することにより、触媒層形成用ペーストを調製した。
【００８７】
上記で調製した触媒層形成用ペーストを用いる以外は、実施例１と同様にして、ＰＥＴフィルム／撥水層／触媒層からなる本発明転写シート（この転写シートを以下「転写シートＢ」という）を製造した。
【００８８】
実施例３
撥水層形成用ペーストの調製：
撥水剤（商品名：ＫＰ−８０１Ｍ、信越シリコーン社製）の代わりに、ポリテトラフルオロエチレン（ＰＴＦＥ）のディスパージョン溶液（アルドリッチ製、６０ｗｔ％ディスパージョン水溶液）を用いる以外は、実施例１と同様にして、撥水層形成用ペーストを調製した。
【００８９】
上記で調製した撥水層形成用ペーストを用いる以外は、実施例１と同様にして、ＰＥＴフィルム／撥水層／触媒層からなる本発明転写シート（この転写シートを以下「転写シートＣ」という）を製造した。
【００９０】
実施例４
実施例３で調製した撥水層形成用ペースト及び実施例２で調製した触媒層形成用ペーストを用いる以外は、実施例１と同様にして、ＰＥＴフィルム／撥水層／触媒層からなる本発明転写シート（この転写シートを以下「転写シートＤ」という）を製造した。
【００９１】
実施例５
離型層の形成：
ＰＥＴフィルム（商品名：Ｅ３１２０、東洋紡績（株）製、厚さ１３μｍ、）の一方面上に、カルナウバワックスのエマルジョン液（商品名：ＥＭＵＳＴＡＲ−０１９９、日本精鑞製、液の濃度２０重量％）を０．５〜１μｍ程度の厚さに片面塗布し、エマルジョン液を加熱乾燥させて、離型層を形成した。
【００９２】
撥水層の形成：
離型層上に、実施例１で調製した撥水層形成用ペーストを、ドクターブレードにより厚さ１０μｍとなるように塗布し、これを大気雰囲気中９０℃で３０分乾燥させ、撥水層を形成した。
【００９３】
触媒層の形成：
触媒層の形成を実施例１と同様に行った。
【００９４】
以上のようにして、ＰＥＴフィルム／離型層／撥水層／触媒層からなる本発明転写シート（この転写シートを以下「転写シートＥ」という）を製造した。
【００９５】
実施例６
実施例２で調製した触媒層形成用ペーストを用いる以外は、実施例５と同様にして、ＰＥＴフィルム／撥水層／触媒層からなる本発明転写シート（この転写シートを以下「転写シートＦ」という）を製造した。
【００９６】
実施例７
中間層形成用ペーストの調製：
一次粒子径４０ｎｍ程度の炭素粒子（ケッチェンブラック、商品名：ＥＣ、ライオン社製）を撥水剤（商品名：ＫＰ−８０１Ｍ、信越シリコーン社製）に１時間浸漬し、その後９０℃で１時間乾燥させることにより、粒子表面に撥水化処理を施した。この撥水化処理した炭素粒子１ｇ、白金担持炭素（商品名：ＴＥＣ１０Ｅ５０Ｅ、田中貴金属工業製、Ｐｔ：５０ｗｔ％）１０ｇ及び５ｗｔ％ナフィオン溶液（商品名：ＤＥ５２０、Ｄｕｐｏｎｔ社製、溶剤：プロパノール）１００ｇを分散機にて攪拌混合して、中間層形成用ペーストを調製した。
【００９７】
実施例１と同様にして、ＰＥＴフィルム上に撥水層を形成した。この撥水層上に、乾燥後の厚さが６μｍとなるように中間層を形成し、更に中間層上への触媒層の形成を実施例１と同様に行った。
【００９８】
以上のようにして、ＰＥＴフィルム／撥水層／中間層／触媒層からなる本発明転写シート（この転写シートを以下「転写シートＧ」という）を製造した。
【００９９】
実施例８
実施例２で調製した触媒層形成用ペーストを用いる以外は、実施例７と同様にして、ＰＥＴフィルム／撥水層／中間層／触媒層からなる本発明転写シート（この転写シートを以下「転写シートＨ」という）を製造した。
【０１００】
実施例９
ＰＥＴフィルム（Ｅ３１２０、東洋紡績（株）製、厚さ１３μｍ、）の一方面上に、実施例５と同様にして離型層を形成し、離型層上に実施例１と同様にして撥水層を形成し、撥水層の上に実施例７と同様にして中間層を形成し、中間層の上に実施例１と同様にして触媒層を形成した。
【０１０１】
以上のようにして、ＰＥＴフィルム／離型層／撥水層／中間層／触媒層からなる本発明転写シート（この転写シートを以下「転写シートＩ」という）を製造した。
【０１０２】
実施例１０
実施例２で調製した触媒層形成用ペーストを用いる以外は、実施例９と同様にして、ＰＥＴフィルム／離型層／撥水層／中間層／触媒層からなる本発明転写シート（この転写シートを以下「転写シートＪ」という）を製造した。
【０１０３】
実施例１１
触媒層−電解質膜積層体の製造
実施例１で得られた本発明転写シートＡを使用し、水素イオン伝導性高分子電解質膜（商品名：Ｎａｆｉｏｎ１１２、デュポン社製）の一方面に触媒層を転写した。
【０１０４】
触媒層の転写は、一対のプレス型の間に転写シートＡの触媒層面が、水素イオン伝導性高分子電解質膜（商品名：Ｎａｆｉｏｎ１１２、デュポン社製）と接触するようにして１３０℃、３Ｍｐａの条件で狭持した後、ＰＥＴフィルム上を剥離することにより行った。このようにして、触媒層−電解質膜積層体を製造した。
【０１０５】
このようにして得られた触媒層が形成された電解質膜の反対面に、上記と同様にして、実施例２で得られた本発明転写シートＢの触媒層を転写した。
【０１０６】
以上のようにして、触媒層／電解質膜／触媒層からなる触媒層−電解質膜積層体を製造した。
【０１０７】
実施例１２
触媒層−電解質膜積層体の製造
実施例３で得られた本発明転写シートＣ及び実施例４で得られた本発明転写シートＤを使用する以外は、実施例１１と同様にして、撥水層／触媒層／電解質膜／触媒層／撥水層からなる触媒層−電解質膜積層体を製造した。
【０１０８】
実施例１３
触媒層−電解質膜積層体の製造
実施例５で得られた本発明転写シートＥ及び実施例６で得られた本発明転写シートＦを使用する以外は、実施例１１と同様にして、撥水層／触媒層／電解質膜／触媒層／撥水層からなる触媒層−電解質膜積層体を製造した。
【０１０９】
実施例１４
触媒層−電解質膜積層体の製造
実施例７で得られた本発明転写シートＧ及び実施例８で得られた本発明転写シートＨを使用する以外は、実施例１１と同様にして、撥水層／中間層／触媒層／電解質膜／触媒層／中間層／撥水層からなる触媒層−電解質膜積層体を製造した。
【０１１０】
実施例１５
触媒層−電解質膜積層体の製造
実施例９で得られた本発明転写シートＩ及び実施例１０で得られた本発明転写シートＪを使用する以外は、実施例１１と同様にして、撥水層／中間層／触媒層／電解質膜／触媒層／中間層／撥水層からなる触媒層−電解質膜積層体を製造した。
【０１１１】
比較例１
ＰＥＴフィルム（商品名：Ｅ３１２０、東洋紡績（株）製、厚さ１３μｍ）の一方面上に、実施例１と同様にして触媒層を形成した。
【０１１２】
以上のようにして、ＰＥＴフィルム／触媒層からなる転写シート（この転写シートを以下「転写シートＫ」という）を製造した。
【０１１３】
また、実施例１で調製した触媒層形成用ペーストの代わりに実施例２で調製した触媒層形成用ペーストを用いる以外は、上記と同様にして、ＰＥＴフィルム／触媒層からなる転写シート（この転写シートを以下「転写シートＬ」という）を製造した。
【０１１４】
上記で得られた転写シートＫ及び転写シートＬを使用する以外は、実施例１１と同様にして、触媒層／電解質膜／触媒層からなる触媒層−電解質膜積層体を製造した。
【０１１５】
試験例１
実施例１１〜１５及び比較例１で得られた各々の触媒層−電解質膜積層体の両側に、電極基材（炭素繊維からなるカーボンペーパー、商品名：ＴＧＰ−Ｈ−０９０、東レ（株）製）を配置し、セパレータで挟み込み、単電池を作成した。単電池を３００ｍＡの定電流で５００時間の連続運転を行い、各触媒層−電解質膜積層体の電池性能を評価した。
【０１１６】
その結果、実施例１１〜１５の触媒層−電解質膜積層体を用いて得られる単電池は、５００時間経過後も電池の電圧低下が少ないのに対し、比較例１の触媒層−電解質膜積層体を用いて得られる単電池は、時間の経過と共に電圧低下が大きくなった。
【０１１７】
これは撥水層の存在により、電池反応で生成した水を系外に排出することができるようになり、そのために電池性能が向上したと考えられる。
【符号の説明】
【０１１８】
１：基材
２：撥水層
３：触媒層
４：中間層
６：電解質膜
【図１】
2010257987.tif 000003
【図２】
2010257987.tif 000004
【図３】
2010257987.tif 000005
【図４】
2010257987.tif 000006